(57)【要約】【課題】本発明の目的は、良好な導電性または抵抗率を有する中間転写部材を提供することを目的とする。【解決手段】本発明は、ナノダイヤモンドからなる中間転写部材であり、前記ナノダイヤモンドが、約３０〜約１００ナノメートルの直径を有し、前記ナノダイヤモンドが、ダイヤモンドコアとその上のグラファイトシェルとからなり、前記ダイヤモンドコアが約２０〜約９９．９重量パーセントの量で存在する。【選択図】なし【特許請求の範囲】
【請求項１】
ナノダイヤモンドからなる中間転写部材。
【請求項２】
前記ナノダイヤモンドが、３０〜１００ナノメートルの直径を有し、前記ナノダイヤモンドが、ダイヤモンドコアとその上のグラファイトシェルとからなり、前記ダイヤモンドコアが２０〜９９．９重量パーセントの量で存在する、請求項１に記載の中間転写部材。
【請求項３】
前記部材がベルトの形状であり、前記ナノダイヤモンドが、５０パーセントのｓｐ３炭素と５０パーセントのｓｐ２炭素とを有する、請求項１に記載の中間転写部材。
【請求項４】
前記ナノダイヤモンドが、ポリイミド、ポリカーボネート、ポリ（ブチレンテレフタレート）、ポリ（エチレンテレフタレート）、ポリ（エチレンナフタレート）、ポリフッ化ビニリデン、またはポリエチレン−コ−ポリテトラフルオロエチレンの中に分散されて、１〜７５パーセントの量で存在している、請求項１に記載の中間転写部材。
【発明の詳細な説明】
【技術分野】
【０００１】
開示されているのは、中間転写部材、より詳しくは、静電写真（ｅｌｅｃｔｒｏｓｔａｔｏｇｒａｐｈｉｃ）、たとえば電子写真（ｘｅｒｏｇｒａｐｈｉｃ）、たとえばデジタル、イメージ・オン・イメージなどの機械または装置およびプリンタにおける、現像された画像を転写するのに有用な中間転写部材である。実施態様においては、市販されている、たとえば、不活性なダイヤモンドコアと導電性グラファイトシェルを有するコアシェル構造で構成される、ナノダイヤモンドからなる中間転写部材が選択される。その実施態様においては、ナノダイヤモンドが、適切なポリマー、たとえばポリイミドまたはポリカーボネートの中に分散されるか、またはそれらと混合される。
【背景技術】
【０００２】
中間転写部材、たとえば本発明の開示のベルト（ＩＴＢ）にはいくつもの利点があるが、たとえば、主として、表面（この表面は容易に変性することが可能である）上の炭素構造に直接結合している炭素、酸素、および窒素のような一連の官能性化学基の観点から、水および有機溶媒のいずれにも容易に分散させることが可能なナノダイヤモンドを使用すること、長期間にわたって優れた導電性が維持されること、寸法安定性があること、長期間にわたってＩＴＢが湿度の影響を受けにくいこと、ポリマー溶液中での分散性に優れていること、耐摩耗性（ｗｅａｒ  ａｎｄ  ａｂｒａｓｔｉｏｎ  ｒｅｓｉｓｔａｎｃｅ）があること、および表面摩擦特性が低く許容されることなどが挙げられる。
【０００３】
画像形成部材と中間転写部材との間の電位差によってトナー画像が静電的に転写される静電写真印刷機械においては、トナー粒子の中間転写部材への転写およびその保持が実質的に完全であって、それにより最終的にその受像基材に転写された画像が高い解像度を有するようにしなければならない。画像を構成するトナー粒子の大部分または全部が転写されて、その画像が転写された後の表面には残存トナーがほとんど残っていない場合には、実質的に約１００パーセントのトナー転写が起きたことになる。
【０００４】
中間転写部材はいくつもの利点を有していてよいが、そのような利点としてはたとえば、適度な処理速度で高い処理能力が得られること、１種または複数の構成色の同期現像（ｓｙｎｃｈｒｏｎｏｕｓ  ｄｅｖｅｌｏｐｍｅｎｔ）を使用し、一つまたは複数の転写ステーションを使用した着色系において最終的なカラートナー画像の位置合わせが改良されること、および選択しうる基材の数が増やせることなどが挙げられる。しかしながら、中間転写部材を使用することの欠点は、トナー粒子と転写部材との間で起きる電荷交換の可能性を許容するには通常複数の転写操作が必要であり、そのために結局は、トナー転写が完全とはいかなくなり、受像基材の上で低解像度の画像が得られ、画像の劣化につながるということである。カラー画像の場合においては、その画像がさらに色ずれや退色を起こす可能性がある。
【０００５】
たとえば、外側層に導電性フィラーたとえばイオン系添加剤および／またはカーボンブラックを添加することによって中間転写部材の抵抗率を調節しようとする試みが、特許文献１に開示されており、そこでは、ポリイミド中間転写部材層の中でフッ素化炭素フィラーを使用している。しかしながら、そのようなフィラーを使用することに伴って、溶解されていない粒子がフルオロ化ポリマーの表面にブルームしたり移行したりすることが多く、それがポリマーの欠陥の原因となり、それにより抵抗率が不均質となって、そのために耐電防止性が低下し、機械的強度特性が低下するという問題が起こりうる。さらに、ＩＴＢ表面上のイオン系添加剤が、トナーの放出を妨害する可能性もある。さらに、ポリマーの中に気泡が出現する可能性もあり、それらの内のあるものは、顕微鏡を使用した場合にのみ観察できるし、他のものは裸眼でも観察可能であるほど大きく、それらの気泡によって、電気的な性質が低下するかまたは不均質になり、機械的性質も低下する。
【０００６】
さらに、イオン系添加剤自体が、温度、湿度および操作時間における変化の影響を受けやすい。そのような感受性の高さが、抵抗率の範囲を制限することが多い。たとえば、湿度が約２０パーセントから８０パーセント相対湿度へと高くなると、抵抗率が通常２桁までまたはそれ以上低下する。これの影響で、操作上またはプロセスのラティチュードが制限される。
【０００７】
さらに、それらの系においてはイオン輸送も起こりうる。イオンの輸送によって、電荷の交換が起きたり転写が不十分となったりして、そのために画像解像度が低下し、画像が劣化し、それによって複写品質に悪影響が出る。カラー系においては、色ずれおよび退色を含めて、さらなる悪影響が生じる。イオン輸送はさらに、繰り返して使用した後のポリマー部材の抵抗率を上げる。このことが、プロセスおよび操作上のラティチュードを狭め、結局のところ、イオン充填ポリマー部材は使用不可能となるであろう。
【先行技術文献】
【特許文献】
【０００８】
【特許文献１】米国特許第６，３９７，０３４号明細書
【発明の概要】
【発明が解決しようとする課題】
【０００９】
したがって、優れた転写能力を有し、導電性であり、より詳しくは、たとえばナノダイヤモンドが存在しない中間転写部材に比較して、改良された導電性または抵抗率を有し、そして優れた湿度不感受特性を有していて、解像度の問題が最小の現像画像を得ることが可能な高い複写品質が得られるような、中間転写部材が提供されることが望まれている。さらに、融着可能な中間転写ベルトを提供して、パズルカット（ｐｕｚｚｌｅ  ｃｕｔ）継ぎ目を有していなくてもよいが、それを有していてもよく、代わりに融着可能な継ぎ目を有していて、それにより、大きな労働力を必要とする工程、たとえば人間が指を使ってパズルカット継ぎ目をつなぎ合わせるような工程を用いず、また長時間の高温高湿なコンディショニング工程を用いずに製造すること可能なベルトが提供されることも望まれている。さらには、優れた耐摩耗性を有する、より詳しくは、たとえばナノダイヤモンドが存在しない中間転写部材に比較して、改良された機械的性質を有する中間転写部材が提供されることもまた望まれている。
【００１０】
そこで、本発明の目的は、上記要求のうち少なくとも一つ満足する中間転写部材を提供することにある。
【課題を解決するための手段】
【００１１】
本発明は、ナノダイヤモンドからなる中間転写部材である。また、前記ナノダイヤモンドが、約３０〜約１００ナノメートルの直径を有し、前記ナノダイヤモンドが、ダイヤモンドコアとその上のグラファイトシェルとからなり、前記ダイヤモンドコアが約２０〜約９９．９重量パーセントの量で存在することが好ましい。
【発明を実施するための形態】
【００１２】
実施態様において開示されているのは、ナノダイヤモンドを含む基材からなる中間転写部材、ナノダイヤモンドを含む基材からなる中間体ベルトのような中間転写部材、その抵抗率が、約１０６〜約１０１３ｏｈｍ／ｓｑｕａｒｅ、約１０８〜約１０１２ｏｈｍ／ｓｑｕａｒｅ、より好ましくは約１０９〜約１０１１ｏｈｍ／ｓｑｕａｒｅである中間転写部材である。
【００１３】
実施態様において開示されているのは、長期間にわたって優れた抵抗率を維持できるナノダイヤモンドを含む基材からなる中間転写部材である。より詳しくは、たとえば、ナノダイヤモンドを含む基材からなる中間転写部材を用いると、その中間転写部材の表面抵抗率がほとんど変化しない。
【００１４】
実施態様において開示されているのは、ナノダイヤモンドを含む基材からなる中間転写部材であって、その部材が優れた耐摩耗性を有するものである。
【００１５】
実施態様において開示されているのは、ナノダイヤモンドを含む基材からなる中間転写部材であって、その部材が、低い摩擦係数を有していて、それにより所望の滑りやすい表面が可能となるものである。
【００１６】
さらに本発明の開示は、実施態様において、記録媒体上に画像を形成させるための装置を提供するが、それに含まれるのは、その上に静電潜像を受像するための電荷保持性表面、トナーをその電荷保持性表面に適用して静電潜像を現像し、電荷保持性表面の上に現像された画像を形成させる現像要素、その現像された画像を電荷保持性表面から基材へ転写させるための融着可能な中間転写ベルト、および定着要素である。
【００１７】
本発明の開示が関連する態様は、ナノダイヤモンドからなる中間転写部材、ナノダイヤモンドからなる転写媒体（そのナノダイヤモンドは、ダイヤモンドコアとグラファイトシェルとからなっている）、および記録媒体の上に画像を形成するための装置であって、それに含まれるのが、その上に静電潜像を受像するための電荷保持性表面、トナーをその電荷保持性表面に適用して静電潜像を現像し、電荷保持性表面の上に現像された画像を形成させる現像要素、ならびにナノダイヤモンドまたはナノダイヤモンドの混合物を含む基材からなる中間転写部材である。
【００１８】
たとえばナノブロックス・インコーポレーテッド（ＮＡＮＯＢＬＯＸ，Ｉｎｃ．）から入手可能な、ナノダイヤモンドは、たとえば、硬くて不活性なダイヤモンドコアと導電性グラファイトシェルとを有するコア−シェル構造を含み、ここでそのグラファイトシェル表面には、たとえば、炭素が約７６パーセント、酸素が約６パーセント、窒素が約１０パーセントのような一連の官能性化学基が、グラファイト炭素に直接結合されて、それによって、ナノダイヤモンドに導電性を付与している。より詳しくは、ナノダイヤモンドは、合成および／または天然のダイヤモンドのダイヤモンドブレンド物をデトネーションさせ、次いで化学的に精製することによって調製することが可能であって、そのダイヤモンド結晶の直径が、たとえば約１〜約１０ナノメートル、特には平均直径が約５ナノメートルであり、Ｂ．Ｅ．Ｔ．表面積が約２７０〜約３８０平方メートル／グラム以上で、平均粒度が約２０〜約５０ナノメートルであり、そしてユニークな丸い形状を有していて、それによって、ダイヤモンドの硬度および耐摩耗性に加えて優れた減摩特性を与えている。
【００１９】
ナノダイヤモンドは、ナノブロックス・インコーポレーテッド（ＮＡＮＯＢＬＯＸ，Ｉｎｃ．）から、粉体または分散体いずれかの形態で市販されている。たとえば、市販されているナノダイヤモンドブラック（ＮＢ５０）は、５０パーセントのｓｐ３炭素と５０パーセントのｓｐ２炭素を有し（ｓｐ３はダイヤモンドコア、ｓｐ２はグラファイトエンベロープ、Ｂ．Ｅ．Ｔ．表面積＝約４６０ｍ２／ｇ）、ナノダイヤモンド（ＮＢ９０）は９０パーセントのｓｐ３炭素と１０パーセントのｓｐ２炭素を有し（ｓｐ３はダイヤモンドコア、ｓｐ２はグラファイトエンベロープ、Ｂ．Ｅ．Ｔ．表面積＝約４６０ｍ２／ｇ）、そしてナノダイヤモンド（ＮＢ９８）は９８パーセントのｓｐ３炭素と２パーセントのｓｐ２炭素を有する（ｓｐ３はダイヤモンドコア、ｓｐ２はグラファイトエンベロープ）。表面変性ナノダイヤモンドもまたナノブロックス・インコーポレーテッド（ＮＡＮＯＢＬＯＸ，Ｉｎｃ．）から入手可能であるが、それらは、−ＯＨ、−ＣＯＯＨ、−ＮＨ２または四級化アミン、および−ＣＨ３を用いて変性されていて、それらに相当するナノダイヤモンドは、ＮＢ９０−ＯＨ、ＮＢ９０−ＣＯＯＨ、ＮＢ９０−ＮＨ２またはＮＢ９０−四級化アミン、およびＮＢ９０−ＣＨ３と呼ばれている。金属で変性されたナノダイヤモンドもまたナノブロックス・インコーポレーテッド（ＮＡＮＯＢＬＯＸ，Ｉｎｃ．）から入手可能であるが、それらはＣｕ、Ｆｅ、Ａｇ、Ａｕ、およびＡｌで変性されていて、それらに相当するナノダイヤモンドは、ＮＢ９０−Ｃｕ、ＮＢ９０−Ｆｅ、ＮＢ９０−Ａｇ、ＮＢ９０−Ａｕ、およびＮＢ９０−Ａｌと呼ばれている。これらのナノダイヤモンドは、水性分散体または溶媒分散体のいずれかの中に容易に分散される。
【００２０】
それとは対照的に、カーボンブラック表面は、そのエッジにいくぶんかの酸素および水素を有するグラファイト面からなっているが、それに対して、実施態様におけるナノダイヤモンドの表面は、炭素構造に直接結合された一連の官能性化学基（Ｃ；約７６パーセント、Ｏ；約６パーセント、Ｎ；約１０パーセント）を有するグラファイト面からなっていて、そのために、ナノダイヤモンドの方がカーボンブラックよりも容易に分散される。さらに、ナノダイヤモンドは、そのダイヤモンドコアが硬いために、中間転写部材（ＩＴＢ）に改良された機械的性質を与える筈だと考えられている。
【００２１】
そのコア−シェルナノダイヤモンドには、ダイヤモンドコアが、たとえば、約４０〜約９９．９重量パーセント、約５０〜約９８重量パーセント、または約７０〜約９５重量パーセントの量で存在している。そのコア−シェルナノダイヤモンドにはさらに、たとえば、グラファイトならびにたとえば−ＯＨ、−ＣＯＯＨ、−ＮＨ２、または四級化アミン、−ＣＨ３、Ｃ２Ｈ５、Ｃｕ、Ｆｅ、Ａｇ、Ａｕ、およびＡｌを用いて変性された変性グラファイトからなる導電性シェルが含まれ、その量はたとえば、約０．１〜約６０重量パーセント、約２〜約５０重量パーセント、または約５〜約３０重量パーセントである。
【００２２】
ナノダイヤモンドは、中間転写部材を基準にして、約３〜約３０重量パーセント、約１〜約３０重量パーセント、約５〜約２０重量パーセント、または約１０〜約１５重量パーセントの量で存在させる。
【００２３】
中間転写部材の中に存在するさらなる成分の例は、各種の公知のポリマーおよび導電性成分である。
【００２４】
ナノダイヤモンドを分散させるために選択されるポリマーバインダの例としては、たとえば、ポリイミド（熱硬化性または熱可塑性）、ポリカーボネート、ポリ（エチレンテレフタレート）（ＰＥＴ）、ポリ（エチレンナフタレート）（ＰＥＮ）、ポリ（ブチレンテレフタレート）（ＰＢＴ）、ポリフッ化ビニリデン（ＰＶＤＦ）、およびポリエチレン−コ−ポリテトラフルオロエチレンなどが挙げられる。
【００２５】
バインダにおいて選択される急速硬化性ポリイミドポリマーの例としては、たとえば、ブイテック（ＶＴＥＣ）（商標）ＰＩ１３８８、０８０−０５１、８５１、３０２、２０３、２０１およびＰＥＴＩ−５が挙げられるが、これらはすべて、ペンシルバニア州レディング（Ｒｅａｄｉｎｇ，ＰＡ）のリチャード・ブレイン・インターナショナル・インコーポレーテッド（Ｒｉｃｈａｒｄ  Ｂｌａｉｎｅ  Ｉｎｔｅｒｎａｔｉｏｎａｌ，Ｉｎｃｏｒｐｏｒａｔｅｄ）から入手可能である。それらの熱硬化性ポリイミドは、適切な温度、さらに詳しくは約１８０℃〜約２６０℃で、短時間たとえば、約１０〜約１２０分間、および約２０〜約６０分間かけて硬化させ、たとえば約５，０００〜約５００，０００、または約１０，０００〜約１００，０００の数平均分子量と、約５０，０００〜約５，０００，０００、または約１００，０００〜約１，０００，０００の重量平均分子量とを有している。さらに、バインダとして、ブイテック（ＶＴＥＣ）（商標）ＰＩポリイミド前駆体よりも高い温度（３００℃を超える）で通常硬化される熱硬化性ポリイミド前駆体を選択することもできるが、そのような高温硬化前駆体としては、たとえば、パイア−Ｍ．Ｌ（ＰＹＲＥ−Ｍ．Ｌ）（登録商標）ＲＣ−５０１９、ＲＣ−５０５７、ＲＣ−５０６９、ＲＣ−５０９７、ＲＣ−５０５３、およびＲＫ−６９２（いずれも、ニュージャージー州パーリン（Ｐａｒｌｉｎ，ＮＪ）のインダストリアル・サミット・テクノロジー・コーポレーション（Ｉｎｄｕｓｔｉａｌ  Ｓｕｍｍｉｔ  Ｔｅｃｈｎｏｌｏｇｙ  Ｃｏｒｐｏｒａｔｉｏｎ）から市販）；ＲＰ−４６およびＲＰ−５０（両方とも、バージニア州ハンプトン（Ｈａｍｐｔｏｎ，ＶＡ）のユニテック・ＬＬＣ（Ｕｎｉｔｅｃｈ  ＬＬＣ）から市販）；デュリミド（ＤＵＲＩＭＩＤＥ）（登録商標）１００（ロードアイランド州ノース・キングズタウン（Ｎｏｒｔｈ  Ｋｉｎｇｓｔｏｗｎ，ＲＩ）のフジフィルム・エレクトロニック・マテリアルズ・Ｕ．Ｓ．Ａ．（ＦＵＪＩＦＩＬＭ  Ｅｌｅｃｔｒｏｎｉｃ  Ｍａｔｅｒｉａｌｓ  Ｕ．Ｓ．Ａ．）から市販）；ならびにカプトン（ＫＡＰＴＯＮ）（登録商標）ＨＮ、ＶＮおよびＦＮ（デラウェア州ウィルミントン（Ｗｉｌｍｉｎｇｔｏｎ，ＤＥ）のイー・アイ・デュポン（Ｅ．Ｉ．Ｄｕｐｏｎｔ）から市販）が挙げられ、それらを中間転写部材成分の、たとえば、約７０〜約９７重量パーセント、または約８０〜約９５重量パーセントの量で存在させる。
【００２６】
特に選択される熱可塑性ポリイミドバインダの例は、次式で表されるデラウェア州ウィルミントン（Ｗｉｌｍｉｎｇｔｏｎ，ＤＥ）のイー・アイ・デュポン（Ｅ．Ｉ．Ｄｕｐｏｎｔ）から市販されているカプトン（ＫＡＰＴＯＮ）（登録商標）ＫＪ、
【化１】
2010176127.tif 000002
［式中、ｘは２に等しく；ｙは２に等しく；ｍおよびｎは約１０〜約３００である］；および次式で表されるウェスト・レイク・プラツチック・カンパニー（Ｗｅｓｔ  Ｌａｋｅ  Ｐｌａｓｔｉｃ  Ｃｏｍｐａｎｙ）から市販されているイミデックス（ＩＭＩＤＥＸ）（登録商標）である。
【化２】
2010176127.tif 000003
［式中、ｚは１に等しく、ｑは約１０〜約３００である］
【００２７】
選択されるポリカーボネートバインダの例としては、ポリ（４，４’−イソプロピリデン−ジフェニレン）カーボネート（これは、ビスフェノール−Ａ−ポリカーボネートとも呼ばれる）、ポリ（４，４’−シクロヘキシリジンジフェニレン）カーボネート（ビスフェノール−Ｚ−ポリカーボネートとも呼ばれる）、ポリ（４，４’−イソプロピリデン−３，３’−ジメチル−ジフェニル）カーボネート（これは、ビスフェノール−Ｃ−ポリカーボネートとも呼ばれる）などが挙げられる。実施態様においては、中間転写部材のバインダが、マクロロン（ＭＡＫＲＯＬＯＮ）（登録商標）として市販されている、たとえば約５０，０００〜約５００，０００の重量平均分子量を有するビスフェノール−Ａ−ポリカーボネート樹脂からなる。
【００２８】
中間転写部材の中に存在するさらなる成分の例は、約３〜約２０重量パーセントの量で存在する各種の公知の導電性成分であるが、そのようなものとしてはたとえば第一および第二のポリアニリンおよびカーボンブラックが挙げられる。実施態様においては、そのポリアニリン成分は、たとえば約０．５〜約５、約１．１〜約２．３、約１．２〜約２、約１．５〜約１．９、または約１．７ミクロンの比較的小さな粒径を有する。
【００２９】
たとえばＩＴＢのような転写部材のために選択されるポリアニリンの具体例は、フィンランド（Ｆｉｎｌａｎｄ）のパニポール・オイ（Ｐａｎｉｐｏｌ  Ｏｙ）から市販されているパニポール（ＰＡＮＩＰＯＬ）（商標）Ｆ、およびリグノスルホン酸グラフト化ポリアニリンである。
【００３０】
中間転写部材のカーボンブラックの例としては、キャボット・コーポレーション（Ｃａｂｏｔ  Ｃｏｒｐｏｒａｔｉｏｎ）から入手可能な、バルカン（ＶＵＬＣＡＮ）（登録商標）カーボンブラック、リーガル（ＲＥＧＡＬ）（登録商標）カーボンブラック、およびブラック・パールス（ＢＬＡＣＫ  ＰＥＡＲＬＳ）（登録商標）カーボンブラックが挙げられる。導電性カーボンブラックの具体例としては、ブラック・パールス（ＢＬＡＣＫ  ＰＥＡＲＬＳ）（登録商標）１０００（Ｂ．Ｅ．Ｔ．表面積＝３４３ｍ２／ｇ、ＤＢＰ吸収量＝１０５ｍＬ／ｇ）、ブラック・パールス（ＢＬＡＣＫ  ＰＥＡＲＬＳ）（登録商標）８８０（Ｂ．Ｅ．Ｔ．表面積＝２４０ｍ２／ｇ、ＤＢＰ吸収量＝１０６ｍＬ／ｇ）、ブラック・パールス（ＢＬＡＣＫ  ＰＥＡＲＬＳ）（登録商標）８００（Ｂ．Ｅ．Ｔ．表面積＝２３０ｍ２／ｇ、ＤＢＰ吸収量＝６８ｍＬ／ｇ）、ブラック・パールス（ＢＬＡＣＫ  ＰＥＡＲＬＳ）（登録商標）Ｌ（Ｂ．Ｅ．Ｔ．表面積＝１３８ｍ２／ｇ、ＤＢＰ吸収量＝６１ｍＬ／ｇ）、ブラック・パールス（ＢＬＡＣＫ  ＰＥＡＲＬＳ）（登録商標）５７０（Ｂ．Ｅ．Ｔ．表面積＝１１０ｍ２／ｇ、ＤＢＰ吸収量＝１１４ｍＬ／ｇ）、ブラック・パールス（ＢＬＡＣＫ  ＰＥＡＲＬＳ）（登録商標）１７０（Ｂ．Ｅ．Ｔ．表面積＝３５ｍ２／ｇ、ＤＢＰ吸収量＝１２２ｍＬ／ｇ）、バルカン（ＶＵＬＣＡＮ）（登録商標）ＸＣ７２（Ｂ．Ｅ．Ｔ．表面積＝２５４ｍ２／ｇ、ＤＢＰ吸収量＝１７６ｍＬ／ｇ）、バルカン（ＶＵＬＣＡＮ）（登録商標）ＸＣ７２Ｒ（綿毛状のバルカン（ＶＵＬＣＡＮ）（登録商標）ＸＣ７２）、バルカン（ＶＵＬＣＡＮ）（登録商標）ＸＣ６０５、バルカン（ＶＵＬＣＡＮ）（登録商標）ＸＣ３０５、リーガル（ＲＥＧＡＬ）（登録商標）６６０（Ｂ．Ｅ．Ｔ．表面積＝１１２ｍ２／ｇ、ＤＢＰ吸収量＝５９ｍＬ／ｇ）、リーガル（ＲＥＧＡＬ）（登録商標）４００（Ｂ．Ｅ．Ｔ．表面積＝９６ｍ２／ｇ、ＤＢＰ吸収量＝６９ｍＬ／ｇ）、およびリーガル（ＲＥＧＡＬ）（登録商標）３３０（Ｂ．Ｅ．Ｔ．表面積＝９４ｍ２／ｇ、ＤＢＰ吸収量＝７１ｍＬ／ｇ）が挙げられる。カーボンブラックの中の空孔によるフタル酸ジブチル（ＤＢＰ）吸収量を、カーボンブラックの構造の目安として使用している。構造が高いほど、ボイドが多い程、ＤＢＰ吸収量が多くなる。
【００３１】
たとえば、ナノダイヤモンドは急速硬化性の熱硬化性ポリイミド／Ｎ−メチル−２−ピロリドン（ＮＭＰ）の溶液の中に分散させることが可能で、次いでその分散体を、公知のドローバーコーティング法を使用してガラスプレートに塗布またはコーティングすることができる。得られる１種または複数のフィルムは、ガラスプレートの上に残したままで、高温たとえば約１００℃〜約４００℃、約１５０℃〜約３００℃、または約１７５℃〜約２００℃で、十分な時間たとえば、約２０〜約１８０分間、または約７５〜約１００分間かけて乾燥させることができる。乾燥し、冷却して室温とした後に、ガラスプレートまたは複数ガラスプレートの上のその１種または複数のフィルムを水の中に一夜、約１８〜２３時間浸漬させ、次いで、形成されたフィルムの約５０〜約１５０ミクロンの厚みのフィルムをガラスから剥離させると、本明細書に記載のような１種または複数の官能性中間転写部材が得られる。
【００３２】
実施態様においては、ナノダイヤモンドを、ビスフェノール−Ａ−ポリカーボネート／塩化メチレン（ＣＨ２Ｃｌ２）溶液の中に分散させることが可能であり、次いで、その分散体を、公知のドローバーコーティング法を用いて、公知の厚みたとえば、約３．５ミルの二軸配向させたポリ（エチレンナフタレート）（ＰＥＮ）基材（カレデックス（ＫＡＬＥＤＥＸ）（商標）２０００）に塗布またはコーティングすることができる。得られる１種または複数のフィルムは、ＰＥＮ基材の上に維持したままで、高温たとえば、約１００℃〜約２００℃、または約１２０℃〜約１６０℃で、十分な時間たとえば、約１〜約３０分間、または約５〜約１５分間かけて乾燥させることができる。乾燥し、冷却して室温、約２３℃〜約２５℃とした後に、ＰＥＮ基材または複数のＰＥＮ基材の上の１種または複数のフィルムを、自動的にその基材から剥離させると、本明細書に記載のような１種または複数の官能性中間転写部材が得られる。
【００３３】
開示された中間転写部材は、実施態様においては、融着可能であるが、これはすなわち、その部材たとえばベルトの継ぎ目が、融着可能である。より詳しくは、超音波で融着させて、継ぎ目を作ることができる。開示された中間転写部材の表面抵抗率は、たとえば、約１０９〜約１０１３ｏｈｍ／ｓｑｕａｒｅ、または約１０１０〜約１０１２ｏｈｍ／ｓｑｕａｒｅである。その中間転写融着性部材のシート抵抗率は、たとえば、約１０９〜約１０１３ｏｈｍ／ｓｑ、または約１０１０〜約１０１２ｏｈｍ／ｓｑｕａｒｅである。
【００３４】
本明細書で説明している中間転写部材、たとえば中間転写ベルトは、電子写真（ｘｅｒｏｇｒａｐｈｉｃ）印刷を含めて、各種の印刷および複写システムのために選択することができる。たとえば、開示された中間転写部材は、多重画像形成システムの中に組み込むことが可能であって、そこでは、転写されたそれぞれの画像が、画像形成ステーションの画像形成ドラムまたは光導電性ドラムの上に形成され、次いでこれらの画像のそれぞれが、現像ステーションで現像され、中間転写部材に転写される。複数の画像が光導電体の上に形成され、次いで現像され、そして次いで中間転写部材に転写されてもよい。また別な方法においては、それぞれの画像が、光導電体ドラムまたは感光体ドラムの上に形成され、現像され、そして位置合わせしながら中間転写部材に転写されてもよい。一つの実施態様においては、その多重画像システムがカラー複写システムであって、そこで、複写するべき画像のそれぞれの色を感光体ドラムの上に形成させ、現像し、中間転写部材に転写する。
【００３５】
トナー潜像が感光体ドラムから中間転写部材へ転写された後に、その中間転写部材を加熱加圧下に受像基材たとえば紙に接触させてもよい。次いで、その中間転写部材の上のトナー画像が、基材たとえば紙に画像の形態で転写、定着される。
【００３６】
本明細書に説明された画像形成システム、およびその他公知の画像形成システムおよび印刷システム中に存在する中間転写部材は、シート、ウェブ、ベルト（エンドレスベルトおよびエンドレス継ぎ目ありフレキシブルベルトを含む）、ローラー、フィルム、フォイル、ストリップ、コイル、シリンダー、ドラム、エンドレスストリップ、および円板の形状であってよい。中間転写部材は、単一層からなっていても、あるいは複数の層たとえば約２〜約５層でなっていてもよい。中間転写部材の円周は、特にフィルムまたはベルト形状に適用するならば、たとえば、約２５０〜約２，５００ミリメートル、約１，５００〜約２，５００ミリメートル、または約２，０００〜約２，２００ミリメートルで、対応する幅が、たとえば、約１００〜約１，０００ミリメートル、約２００〜約５００ミリメートル、または約３００〜約４００ミリメートルである。
【実施例】
【００３７】
＜比較例１：カーボンブラックからなる中間転写部材の調製＞
キャボット・コーポレーション（Ｃａｂｏｔ  Ｃｏｒｐｏｒａｔｉｏｎ）から入手したバルカン（ＶＵＬＣＡＮ）（登録商標）ＸＣ７２Ｒ（Ｂ．Ｅ．Ｔ．表面積＝約２５４ｍ２／ｇ）カーボンブラック（ＣＢ）を、ポリアミド酸溶液の、ブイテック（ＶＴＥＣ）（商標）ＰＩ１３８８（ＰＩ、ＮＭＰ中固形分２０重量パーセント、リチャード・ブレイン・インターナショナル・インコーポレーテッド（Ｒｉｃｈａｒｄ  Ｂｌａｉｎｅ  Ｉｎｔｅｒｎａｔｉｏｎａｌ，Ｉｎｃ．）から入手）と、重量比を変化させながら、混合した（比較例１（Ａ）においてはＣＢ／ＰＩ＝５／９５、比較例１（Ｂ）においてはＣＢ／ＰＩ＝６／９４、比較例１（Ｃ）においてはＣＢ／ＰＩ＝７／９３）。２ミリメートルのステンレス鋼ショットを用い１６０ｒｐｍで一夜、約２３時間かけてボールミル摩砕をすると、均一な分散体が得られたので、次いでドローバーコーティング法を使用してガラスプレートの上にコーティングした。得られたそれぞれのフィルムを、ガラスプレートの上に残したままで、１００℃で２０分間、次いで２０４℃でさらに２０分間かけて乾燥させた。乾燥し、室温、約２３℃〜２５℃に冷却してから、それぞれのガラスプレートの上の個別のフィルムを、一夜、約２３時間、水中に浸漬させ、そうして得られた個々の５０ミクロン厚みの自立性フィルムを、個々のガラスプレートから剥離させた。
【００３８】
＜実施例Ｉ：ナノダイヤモンド／ポリイミドからなる中間転写部材の調製＞
ナノブロックス・インコーポレーテッド（ＮＡＮＯＢＬＯＸ  Ｉｎｃ．）から入手したナノダイヤモンドＮＢ９０（ＮＤ）を、ポリアミド酸の溶液の、ブイテック（ＶＴＥＣ）（商標）ＰＩ１３８８（ＰＩ、ＮＭＰ中固形分２０重量パーセント、リチャード・ブレイン・インターナショナル・インコーポレーテッド（Ｒｉｃｈａｒｄ  Ｂｌａｉｎｅ  Ｉｎｔｅｒｎａｔｉｏｎａｌ，Ｉｎｃ．）から入手）と、重量比を変化させながら、混合した（実施例Ｉ（Ａ）においてはＮＤ／ＰＩ＝５／９５、実施例Ｉ（Ｂ）においてはＮＤ／ＰＩ＝１０／９０）。２ミリメートルのステンレス鋼ショットを用い１６０ｒｐｍで一夜、約２３時間かけてボールミル摩砕をすると、均一な分散体が得られたので、次いでドローバーコーティング法を使用してガラスプレートの上にコーティングした。それぞれのフィルムを、ガラスプレートの上に残したままで、１００℃で２０分間、次いで２０４℃でさらに２０分間かけて乾燥させた。乾燥し、室温、約２３℃〜２５℃に冷却してから、それぞれのガラスプレートの上の個別のフィルムを、一夜、約２３時間、水中に浸漬させ、そうして得られた個々の５０ミクロン厚みの自立性フィルムを、個々のガラスプレートから剥離させた。
【００３９】
＜実施例ＩＩ：ナノダイヤモンド／ポリカーボネートからなる中間転写部材の調製＞
１グラムのナノダイヤモンドＮＢ９０（ナノブロックス・インコーポレーテッド（ＮＡＮＯＢＬＯＸ  Ｉｎｃ．）から入手（ＮＤ））を、９グラムのビスフェノール−Ａ−ポリカーボネート、マクロロン（ＭＡＫＲＯＬＯＮ）（登録商標）５７０５（ＰＣ）および１００グラムの塩化メチレンと混合した。２ミリメートルのステンレス鋼ショットを用い、一夜、２３時間かけてこの混合物をボールミル摩砕すると、均一な分散体が得られた。次いで、その分散体を、公知のドローバーコーティング法を使用して、厚み３．５ミルの二軸配向させたポリ（エチレンナフタレート）（ＰＥＮ）基材（カレデックス（ＫＡＬＥＤＥＸ）（商標）２０００）の上にコーティングした。得られたフィルムを、ＰＥＮ基材の上に残したままで、約１２０℃で１分かけて乾燥させた。乾燥し、冷却して室温とした後に、ＰＥＮ基材の上のフィルムを、基材から自動的に剥離すると、ナノダイヤモンド／ポリカーボネート（ＮＤ／ＰＣ）でその重量比が１０／９０の、２０ミクロンの厚みの中間転写部材が得られた。
【００４０】
＜表面抵抗率測定＞
比較例１（Ａ）、１（Ｂ）、および１（Ｃ）、ならびに実施例Ｉ（Ａ）およびＩ（Ｂ）のＩＴＢ機器について、ハイ・レジスティビティ・メーター（Ｈｉｇｈ  Ｒｅｓｉｓｔｉｖｉｔｙ  Ｍｅｔｅｒ）（ハイレスタ（Ｈｉｒｅｓｔａ）−Ｕｐ−ＭＣＰ−ＨＴ４５０、三菱化学（株）（Ｍｉｔｓｕｂｉｓｈｉ  Ｃｈｅｍｉｃａｌ  Ｃｏｒｐ．）製）を用いて表面抵抗率（５００Ｖ、場所を変えての４個の測定値の平均値、７２゜Ｆ／室内湿度６５パーセント）を測定したが、その結果を表１に示す。
【００４１】
【表１】
2010176127.tif 000004
【００４２】
一般的には、１０５〜１０１３ｏｈｍ／ｓｑｕａｒｅの表面抵抗率が、多くの場合適切なＩＴＢ範囲である。カーボンブラックを用いた比較例のＩＴＢ機器では、ＣＢの担持パーセントにおけるわずかな、たとえば１重量パーセントの違いでも、導電性が高くなりすぎるか、または導電性が不十分かのいずれかの面で表面抵抗率に悪影響が出るが、その理由は主として、必要とされるＣＢの担持量がパーコレーション曲線の急峻な部分に位置しているからであって、このことは製造における安定性を達成するには問題となる。比較として判るように、開示されたコア−シェルナノダイヤモンド（ＮＤ）を含む実施例Ｉおよび実施例ＩＩの中間転写ベルトは、ＮＤの担持率が約５〜約１０重量パーセントで変化しても、より適切な範囲の約１０１０〜約１０１３ｏｈｍ／ｓｑｕａｒｅの中に表面抵抗率がある。
【００４３】
さらに、実施例ＩおよびＩＩのベルトは、ポリアニリンベルトに比較すると融着された継ぎ目における抵抗率の変化がより少ないであろうと考えられる。さらに、ナノダイヤモンドは、ペンシルバニア州レディング（Ｒｅａｄｉｎｇ，ＰＡ）のリチャード・ブレイン・インターナショナル・インコーポレーテッド（Ｒｉｃｈａｒｄ  Ｂｌａｉｎｅ  Ｉｎｔｅｒｎａｔｉｏｎａｌ，Ｉｎｃ．）から入手可能なブイテック（ＶＴＥＣ）（商標）ＰＩ１３８８の硬化物中に分散させると、その物質は、イー・アイ・デュポン（Ｅ．Ｉ．Ｄｕｐｏｎｔ）のカプトン（ＫＡＰＴＯＮ）（登録商標）ＨＮフィルムよりも、湿度に対する感度が低く、表面の摩擦特性も低い。